(57)【要約】【課題】ブルーライトを効率よく軽減し、着色を少なくできるフィルム製品を提供する。【解決手段】透明基材フィルムに色調補正粘着層が積層されており、前記色調補正粘着層は、粘着樹脂組成物と、光の波長３８０〜４９５ｎｍに吸収を有する化合物と、を含む組成物を硬化してなる層であり、前記光の波長３８０〜４９５ｎｍに吸収を有する化合物が下記一般式（１）の化合物で表される積層フィルム。【化１】2015116713.tif 000006【選択図】なし【特許請求の範囲】
【請求項１】
透明基材フィルムに色調補正粘着層が積層されており、
前記色調補正粘着層は、粘着樹脂組成物と、光の波長３８０〜４９５ｎｍに吸収を有する化合物と、を含む組成物を硬化してなる層であり、
前記光の波長３８０〜４９５ｎｍに吸収を有する化合物が下記一般式（１）で表される化合物である積層フィルム。
【化１】
2015116713.tif 000005
【請求項２】
光の波長３８０〜４９５ｎｍの透過率ｔ１と、光の波長３８０〜４２０ｎｍの透過率ｔ２との比率ｔ２／ｔ１が、０．９５未満である請求項１に記載の積層フィルム。
【発明の詳細な説明】
【技術分野】
【０００１】
本発明は、例えば各種ディスプレイの観察者側の表面に、直接又は間接的に貼付して用いられる積層フィルムであり、ブルーライトをカットした場合でも着色を少なくできる積層フィルムに関する。
【背景技術】
【０００２】
現在、スマートフォンやタブレット端末をはじめとするディスプレイ製品が我々の周りに多数普及しており、我々がディスプレイに接する機会が増加している。一方、ディスプレイ製品が普及すると共に、ディスプレイ製品が原因とされる問題が発生している。ブルーライトハザードはその一つと言えるが、ディスプレイ製品から放出される波長３８０〜４９５ｎｍの光が原因とされており、目に対する影響やサーカディアンリズムに対する影響、自律神経、遺伝子に影響することが報告されている。
【０００３】
従来から、ディスプレイ製品は画質を向上させる目的の一つとして色再現性の拡充を図ってきた。その波長帯域は様々だが、ブルーライトハザードに影響する波長３８０〜４９５ｎｍの光は色再現性を拡充する上で必要な光である。このため、現行のディスプレイ製品では波長３８０〜４９５ｎｍの光が放出されているのが一般的であり、仮にこの波長帯域の光を遮蔽した場合、色再現性が低下すると共に観察者側へ放出される光が黄色く着色してしまう。
【０００４】
これまでにブルーライトハザードを回避する手段としては、プラスチックに特定の構造式を有する色素を染色させた染色レンズが開発されている（特許文献１）。
【０００５】
一方で、ディスプレイ製品では表層の保護や表層に光学又は物理的な機能を付与する目的で、ディスプレイに直接または間接的にフィルム製品が貼付されている。特に、プラズマディスプレイパネルにおいてはフィルムの一層ないし複数層に特定波長の光を吸収する色素を添加したフィルム製品を表面に貼付することにより、リモコンの誤作動を誘発する近赤外線を遮蔽する機能や視認性を著しく損なう特定の波長の光を遮蔽して外部への放出を防ぐという技術が知られている（特許文献２）。このような技術によって、ディスプレイの観察者は、特別な道具を持たずして安全かつ快適にディスプレイからの映像を見ることができる。
【先行技術文献】
【特許文献】
【０００６】
【特許文献１】特開２０１３−５４２７５公報
【特許文献２】特開２０１３−３７０７１公報
【発明の概要】
【発明が解決しようとする課題】
【０００７】
しかし、特許文献１ではブルーライトを遮蔽するレンズであるが、ディスプレイに対して眼鏡という道具を常に使用しなくてはその効果を発現できない。
【０００８】
一方、特許文献２では眼鏡を持たずして特定の光を遮蔽できるものの、特に近赤外線領域の光を遮蔽するものであり、ブルーライトを遮蔽するものではない。
【０００９】
そこで本発明は、上記課題を解決するものであって、ブルーライトを遮蔽する眼鏡を使用することなく波長３８０ｎｍ〜４９５ｎｍのブルーライトを効率よく軽減し、ブルーライトをカットした場合でも着色を少なくできるフィルム製品を提供することを目的とする。
【課題を解決するための手段】
【００１０】
本発明は、透明基材フィルムに色調補正粘着層が積層されており、前記色調補正粘着層は、粘着樹脂組成物と光の波長３８０〜４９５ｎｍに吸収を有する化合物とを含む組成物を硬化してなる層であり、前記光の波長３８０〜４９５ｎｍに吸収を有する化合物が、下記一般式（１）で表される化合物である積層フィルムである。好ましくは、光の波長３８０〜４９５ｎｍの透過率ｔ１と、光の波長３８０〜４２０ｎｍの透過率ｔ２との比率ｔ２／ｔ１が、０．９５未満である。
【００１１】
【化１】
2015116713.tif 000002
【発明の効果】
【００１２】
本発明によれば、色調補正粘着層が一般式（１）の化合物を含有することによって、波長３８０〜４９５ｎｍの光のうち、着色の影響が少ない波長３８０〜４２０ｎｍの光の吸収度合いを高く設計できるため、ブルーライトを十分にカットしながら着色度合いを少なくできる。
【発明を実施するための形態】
【００１３】
以下、本発明を具体化した実施形態について詳細に説明する。
【００１４】
＜積層フィルム＞
本実施形態の積層フィルムは、少なくとも透明基材フィルム上に色調補正粘着層が積層されている。
【００１５】
次に積層フィルムの構成要素について順に説明する。
【００１６】
＜透明基材フィルム＞
透明基材フィルムは透明性を有している限り特に限定されない。そのような透明基材フィルムを形成する材料としては、例えばポリエチレンテレフタレート（ＰＥＴ）等のポリエステル、ポリアリレート、トリアセチルセルロース（ＴＡＣ）、またはポリエーテルスルフォンである。これらのうち、ポリエステルフィルム、特にポリエチレンテレフタレートフィルムが成形の容易性の点で好ましい。尚、透明基材フィルムには色調補正粘着層とは反対の面に他の機能層を付与してもよい。そのような機能層としては例えば、ハードコート層、導電性ハードコート層、防汚層、耐指紋性層、反射防止層、アンチグレア（防眩）層、透明導電層、書味向上性層、接着性改良層、屈折率調整層等が挙げられる。
【００１７】
透明基材フィルムの厚みも特に限定されないが、一般的には２５〜４００μｍであり、好ましくは５０〜２００μｍである。透明基材フィルムの厚みが２５μｍより薄い場合や４００μｍより厚い場合には、積層フィルムの製造時及び使用時における取り扱い性が低下してしまう。なお、透明基材フィルムには、透明性を損なわない限り各種の添加剤が含有されていてもよい。そのような添加剤としては、例えば紫外線吸収剤、帯電防止剤、安定剤、可塑剤、滑剤、表面調整剤、難燃剤などが挙げられる。
【００１８】
＜色調補正粘着層＞
色調補正粘着層は、透過する光の色調を補正するとともに、この積層フィルムを各種ディスプレイに貼付するために積層フィルムの表面に粘着性を付与する機能層である。色調補正粘着層は、粘着樹脂組成物と後述する一般式（１）で示された化合物とを含む組成物からなる色調補正粘着層塗布液をセパレートフィルムに塗布して硬化した後に透明基材フィルムに貼合して形成される。
【００１９】
色調補正粘着層の厚みは特に限定されないが、好ましくは５〜２００μｍであり、より好ましくは１０〜５０μｍである。色調補正粘着層の厚みが５μｍ未満の場合は粘着性樹脂組成物に対する一般式（１）で示された化合物の割合が高くなり色調補正粘着層の粘着物性が低下してしまう。また色調補正粘着層の厚みが２００μｍより厚い場合は色調補正粘着層の硬化不良や硬化条件を厳しくすることにより一般式（１）で示された化合物の劣化が生じやすい。なお、色調補正粘着層には、適宜添加剤を添加して新たな機能を付与することができる。そのような添加剤としては、例えば、紫外線吸収剤、酸化防止剤、帯電防止剤、安定剤、表面調整剤、難燃剤、色素などが挙げられる。
【００２０】
＜粘着樹脂組成物＞
粘着樹脂組成物としては、（メタ）アクリル系粘着樹脂組成物が好適であり、例えばメチル（メタ）アクリレート、ブチル（メタ）アクリレート等のアルキル（メタ）アクリレートと（メタ）アクリル酸とを重合した重合体等を用いることができる。なお、本明細書において「（メタ）アクリル」とは、アクリルまたはメタクリルを意味する。（メタ）アクリル系粘着樹脂組成物を形成する単量体は特に制限されず、従来公知の重合体を用いることができる。例えばメチル（メタ）アクリレート、ブチル（メタ）アクリレート等のアルキル（メタ）アクリレートと（メタ）アクリル酸とを重合した重合体を用いることもできる。また、（メタ）アクリレートの他に、例えばエチレン、酢酸ビニル、スチレン等の不飽和二重結合を有するオレフィン系単量体、ビニル系単量体との共重合体も用いることができる。
【００２１】
（メタ）アクリル系粘着樹脂組成物は、（メタ）アクリル酸のほか、例えば２−ヒドロキシエチル（メタ）アクリレート等の水酸基を有する単量体や、マレイン酸、イタコン酸、クロトン酸等のカルボキシル基を有する架橋成分および架橋剤を含有させて形成されていても良い。これにより、該架橋成分が（メタ）アクリル酸と共重合して官能基を有する（メタ）アクリル系樹脂を得ることができ、この官能基が架橋剤と反応して架橋構造を形成し、色調補正粘着層の機械的強度等を高めることができる。架橋剤は特に限定されないが、例えばイソシアネート系架橋剤等が好適に用いられる。
【００２２】
＜一般式（１）で示された化合物＞
下記一般式（１）で示された化合物は波長３８０ｎｍ〜４９５ｎｍの光を吸収させるために使用される。一般式（１）で示された化合物は、波長３８０ｎｍ〜４９５ｎｍの光のうち、着色の影響度合いが少ないより短波長側の波長３８０〜４２０ｎｍの光の吸収率が高く、この化合物を色調補正粘着層に含むことで、積層フィルムの波長３８０〜４９５ｎｍの透過率ｔ１に対する波長３８０〜４２０ｎｍの透過率ｔ２の関係ｔ２／ｔ１を０．９５未満とするとすることができる。それにより、著しい透過率の低下や着色なく波長３８０ｎｍ〜４９５ｎｍの光を吸収することができる。一般式（１）で示された化合物の製品名は例えば有本化学（株）製ＰＬＡＳＴ  ＹＥＬＬＯＷ  ８０００が挙げられる。
【００２３】
【化２】
2015116713.tif 000003
【００２４】
色調補正粘着層中の一般式（１）で示された化合物の含有量は特に限定されないが、好ましくは、０．００７５〜０．０２５ｇ／ｍ２である。色調補正粘着層中の一般式（１）で示された化合物の含有量が０．０２５ｇ／ｍ２よりも多い場合は、長波長側の光も多く吸収することにより、着色度合いが大きくなりやすい。一方、一般式（１）で示された化合物の含有量が０．００７５ｇ／ｍ２よりも少ない場合は、光の吸収量が少なく、ブルーライトを遮蔽しにくくなる。
【実施例】
【００２５】
本発明を実施例により更に詳しく説明するが、本発明はこれら実施例により何ら制限を受けるものではない。
【００２６】
＜製造例＞
〔粘着樹脂組成物の調製〕
＜製造例１−１＞
ｎ‐ブチルアクリレート９４．６質量部、アクリル酸４．４質量部、２‐ヒドロキシエチルメタクリレート１質量部、アゾビスイソブチロニトリル０．４質量部、酢酸エチル９０質量部、トルエン６０質量部を混合し、窒素雰囲気下で混合物を６５℃に加温して１０時間重合反応を行い、アクリル樹脂組成物を調製した。このアクリル樹脂組成物にコロネートＬ〔日本ポリウレタン（株）製ポリイソシアネート〕１質量部、および固形分濃度が２０質量％となるように酢酸エチルを加えることにより、固形分濃度２０質量％の粘着樹脂組成物を得た。
【００２７】
〔色調補正粘着層塗布液の調製〕
製造例２−１〜２−３の色調補正粘着層塗布液は透明基材フィルムに色調補正粘着層を２５μｍの厚みで積層させた場合の積層フィルムの波長３８０〜４９５ｎｍの平均透過率ｔ１が７３．５％となるよう調製した。
【００２８】
＜製造例２−１＞
製造例１−１の粘着樹脂組成物を固形分換算で１００質量部、上記一般式（１）の化合物（有本化学（株）製、商品名ＰＬＡＳＴＹＥＬＬＯＷ  ８０００）０．１０００質量部の割合で調整した塗布液を希釈溶剤としてＭＥＫを使用し固形分濃度が４０％となるよう調整した。
【００２９】
＜製造例２−２＞
製造例１−１の粘着樹脂組成物を固形分換算で１００質量部、波長３８０〜４９５ｎｍに吸収を有する化合物Ｄｉｓｐｅｒｓｅ  Ｙｅｌｌｏｗ  ５４（日本化薬（株）製、商品名ＫＡＹＡＳＥＴ  ＹＥＬＬＯＷ  ＡＧ）０．０３０３質量部の割合で調整した塗布液を希釈溶剤としてＭＥＫを使用し固形分濃度が４０％となるよう調整した。
【００３０】
＜製造例２−３＞
製造例１−１の粘着樹脂組成物を固形分換算で１００質量部、波長３８０〜４９５ｎｍに吸収を有するキノフタロン化合物（山本化成（株）製、商品名ＭＳ  ＹＥＬＬＯＷ  ＨＤ−１３７）０．０７３４質量部の割合で調整した塗布液を希釈溶剤としてＭＥＫを使用し固形分濃度が４０％となるよう調整した。
【００３１】
製造例２−４〜２−６の色調補正粘着層塗布液は透明基材フィルムに色調補正粘着層を２５μｍの厚みで積層させた場合の積層フィルムの波長３８０〜４９５ｎｍの平均透過率ｔ１が７７．７％となるよう調製した。
【００３２】
＜製造例２−４＞
製造例１−１の粘着樹脂組成物を固形分換算で１００質量部、上記一般式（１）の化合物（有本化学（株）製、商品名ＰＬＡＳＴＹＥＬＬＯＷ  ８０００）０．０６６６質量部の割合で調整した塗布液を希釈溶剤としてＭＥＫを使用し固形分濃度が４０％となるよう調整した。
【００３３】
＜製造例２−５＞
製造例１−１の粘着樹脂組成物を固形分換算で１００質量部、波長３８０〜４９５ｎｍに吸収を有する化合物Ｄｉｓｐｅｒｓｅ  Ｙｅｌｌｏｗ  ５４（日本化薬（株）製、商品名ＫＡＹＡＳＥＴ  ＹＥＬＬＯＷ  ＡＧ）０．０２０３質量部の割合で調整した塗布液を希釈溶剤としてＭＥＫを使用し固形分濃度が４０％となるよう調整した。
【００３４】
＜製造例２−６＞
製造例１−１の粘着樹脂組成物を固形分換算で１００質量部、波長３８０〜４９５ｎｍに吸収を有するキノフタロン化合物（山本化成（株）製、商品名ＭＳ  ＹＥＬＬＯＷ  ＨＤ−１３７）０．０４８０質量部の割合で調整した塗布液を希釈溶剤としてＭＥＫを使用し固形分濃度が４０％となるよう調整した。
【００３５】
製造例２−７〜２−９の色調補正粘着層塗布液は透明基材フィルムに色調補正粘着層を２５μｍの厚みで積層させた場合の積層フィルムの波長３８０〜４９５ｎｍの平均透過率ｔ１が８２．３％となるよう調製した。
＜製造例２−７＞
製造例１−１の粘着樹脂組成物を固形分換算で１００質量部、上記一般式（１）の化合物（有本化学（株）製、商品名ＰＬＡＳＴＹＥＬＬＯＷ  ８０００）０．０３３２質量部の割合で調整した塗布液を希釈溶剤としてＭＥＫを使用し固形分濃度が４０％となるよう調整した。
【００３６】
＜製造例２−８＞
製造例１−１の粘着樹脂組成物を固形分換算で１００質量部、波長３８０〜４９５ｎｍに吸収を有する化合物Ｄｉｓｐｅｒｓｅ  Ｙｅｌｌｏｗ  ５４（日本化薬（株）製、商品名ＫＡＹＡＳＥＴ  ＹＥＬＬＯＷ  ＡＧ）０．０１０３質量部の割合で調整した塗布液を希釈溶剤としてＭＥＫを使用し固形分濃度が４０％となるよう調整した。
【００３７】
＜製造例２−９＞
製造例１−１の粘着樹脂組成物を固形分換算で１００質量部、波長３８０〜４９５ｎｍに吸収を有するキノフタロン化合物（山本化成（株）製、商品名ＭＳ  ＹＥＬＬＯＷ  ＨＤ−１３７）０．０２３６質量部の割合で調整した塗布液を希釈溶剤としてＭＥＫを使用し固形分濃度が４０％となるよう調整した。
【００３８】
＜実施例１＞
製造例２−１で調製した色調補正粘着層塗布液をＰＥＴ製のセパレートフィルム上に乾燥後の厚みが２５μｍとなるようにオートアプリケーターを用いて塗布し、９０℃で２分間乾燥後、二軸延伸ポリエステルフィルム（ポリエチレンテレフタレートフィルム、厚さ１００μｍ）のフィルムの一方面に貼合して３０℃で５日間保存することにより実施例１−１の積層フィルムを得た。
【００３９】
＜実施例２および３、比較例１−１〜３−２＞
製造例２−２〜２−９の色調補正粘着層塗布液を使用した以外は実施例１と同様の手順で実施例２および３、比較例１−１〜３−２の積層フィルムを作製した。
【００４０】
作製した積層フィルムについて次の評価を行った。その結果を表１に示す。表中の各成分の値は質量部を表す。
【００４１】
（平均透過率ｔ１およびｔ２の測定とｔ２／ｔ１の算出）
波長３８０〜４９５ｎｍの平均透過率ｔ１および波長３８０〜４２０ｎｍの平均透過率ｔ２は、ＵＶ‐１６００ＰＣ（(株)島津製作所製分光光度計の製品名）を用いて各波長の透過率を測定してその平均値を算出した。ｔ２をｔ１で除してｔ２／ｔ１を算出した。
（ｂ＊の測定）
ｂ＊はＣＭ−３６００ｄ（コニカミノルタ（株）分光測色計の製品名）を用いて測定した。
【００４２】
【表１】
2015116713.tif 000004
【００４３】
一般式（１）で示される化合物を使用した実施例１では、ｂ＊が７．５であり、着色の度合いが小さいことがわかる。一方、波長３８０〜４９５ｎｍの平均透過率ｔ１は実施例１と同じ７３．５％であって、一般式（１）とは異なる化合物を使用した比較例１−１、１−２では、ｂ＊がそれぞれ１１．３１、１６．５１であり、実施例１−１に比べて着色の度合いが大きかった。波長３８０〜４９５ｎｍの平均透過率ｔ１を７７．７％に調整した実施例２−１、比較例２−１及び比較例２−２の結果の対比、及びｔ１を８２．３％に調整した実施例３、比較例からも同様の傾向が確認された。ｔ２／ｔ１の結果に着目すると、一般式（１）で示される化合物を使用してｔ２／ｔ１の値を０．９５未満とすることで、波長３８０〜４２０ｎｍの光をより多く吸収し、着色を抑えながら、ブルーライトをカットすることができることがわかった。